(57)【要約】【課題】カートリッジ型の糸巻きフィルタに代替可能な低圧力損失長寿命の性能を有したフィルタを得る【解決手段】短繊維の集合体からなるろ過フィルタにおいて、構成する短繊維の長さがランダムであり、捲縮可能な長さ以上の該短繊維は捲縮され、繊維集合体内の短繊維軸がランダムな方向に配列され、且つ、短繊維同士のすべての交差点または一部の交差点で接着された繊維構造体からろ過フィルタを構成している。上記繊維構造体が合成繊維および／または天然繊維、および前記繊維よりも低融点である合成繊維よりなり、該低融点である合成繊維が加熱により少なくともその表面が溶融し、前記短繊維同士の接触箇所を接着したように構成している。【選択図】    図６
2004298846.tif 000002
【特許請求の範囲】
【請求項１】
短繊維の集合体からなるろ過フィルタにおいて、構成する短繊維の長さがランダムであり、捲縮可能な長さ以上の該短繊維は捲縮され、繊維集合体内の短繊維軸がランダムな方向に配列され、且つ、短繊維同士のすべての交差点または一部の交差点で接着された繊維構造体からなることを特徴とするろ過フィルタ。
【請求項２】
繊維構造体が合成繊維および／または天然繊維、および前記繊維よりも低融点である合成繊維よりなり、該低融点である合成繊維が加熱により少なくともその表面が溶融し、前記繊維同士の接触箇所を接着していることを特徴とする請求項１に記載のろ過フィルタ。
【請求項３】
低融点である合成繊維が、鞘が低融点ポリマからなる芯鞘構造の合成繊維であることを特徴とする請求項２に記載のろ過フィルタ。
【請求項４】
低融点である合成繊維を含有した繊維構造体をネップ（毛玉）状の繊維塊にした後、フィルタの形状をした成形容器に充填し、しかる後熱固着してフィルタを成形して成ることを特徴とする請求項１から３のいずれかに記載の請求項に記載のろ過フィルタ。
【請求項５】
低融点である合成繊維を含有した繊維構造体をマット状に成形し、しかる後圧縮加熱により固定して繊維ブロックを形成し、該繊維ブロックをを破砕して粒状の繊維塊にした後、フィルタの形状をした成形容器に充填し、しかる後熱固着してフィルタを成形して成ることを特徴とする請求項１から３のいずれかに記載の請求項に記載のろ過フィルタ。
【請求項６】
フィルタに粒状および／または繊維状の固形物を分散させたことを特徴とする請求項４または５のいずれかに記載の請求項に記載のろ過フィルタ。
【請求項７】
フィルタのかさ密度が２０ｇ／Ｌから３００ｇ／Ｌであることを特徴とする請求項４から６のいずれかに記載の請求項に記載のろ過フィルタ。
【請求項８】
フィルタの外層部および／または内層部をろ過性能を持つ不織布、ろ過紙および／または透過性のある補強材で被覆したことを特徴とする請求項４から７のいずれかに記載の請求項に記載のろ過フィルタ。
【請求項９】
請求項１から６のいずれかの請求項に記載のろ過フィルタにおいて、低融点である合成繊維を含有した繊維構造体をネップ（毛玉）状の繊維塊にした後、フィルタの形状をした成形容器に充填し、しかる後熱固着してフィルタを成形することを特徴とするろ過フィルタの製造方法。
【請求項１０】
請求項１から６のいずれかの請求項に記載のろ過フィルタにおいて、低融点である合成繊維を含有した繊維構造体をマット状に成形し、しかる後圧縮加熱により固定して繊維ブロックを形成し、該繊維ブロックをを破砕して粒状の繊維塊にした後、フィルタの形状をした成形容器に充填し、しかる後熱固着してフィルタを成形することを特徴とするろ過フィルタの製造方法。
【発明の詳細な説明】
【０００１】
【発明の属する技術分野】
本発明は、気体、液体用ろ過フィルタおよび筒状ろ過フィルタの製造方法に関する。
【０００２】
【従来の技術】
従来、気体や液体中の微粒子をろ過するためのカートリッジ型ろ過フィルタは各種形式のものが公知である。例えば、多く糸巻きフィルタ、プリーツ型フィルタなどが上げられる。また、ろ過材として金属メッシュ、ポーラスなセラミックス、織物や不織布などが多く用いられて来た。
【０００３】
例えば、糸巻きフィルタでは、綿糸、ポリプロピレン等の紡績糸を孔のあいた芯棒に巻きつけてろ過フィルタとしている。使用する原綿の種類と番手、製造時の条件である巻き張力と巻き数および綾角度等を変えることでろ過粒子の大きさを決定していた。その場合、ＳＳや微粒子を糸と糸の間の間隙を利用して圧力損失を少なくして、内層部へＳＳ部を侵入させた後、捕捉しているが、短繊維間の間隙と糸間の間隙の差が大きいため、どちらかに偏りすぎ、短繊維間でＳＳを捕捉しようとするとフィルタを通過する微粒子径が大きくなり、糸の間隔でＳＳを捕捉しようとすると微粒子成分が細かすぎてすぐに目詰まりを生じていた。
【０００４】
また、プリーツ型フィルタでは、ろ過紙のようなろ過面によってろ過微粒子を捕捉する場合に、ろ過粒子がろ過紙の上に堆積すると目詰まりしてろ過しなくなるので、プリーツ状にすることで、ろ過面積を大きく取り、性能の向上を図っているが、形態上、ろ過面積を広げるには限度があった。
【０００５】
ろ過材としてポーラスなセラミックスでろ過することも提供されているが、構造体の中のポーラス部とセラミックス部とは均質な構成になっていて、ろ過流量が限定され、ポーラス部分にろ過物が堆積し圧力損失が増加するなどの問題があった。
【０００６】
発明者らは、通液性、ろ過寿命、ろ過精度などに関する上記問題点を解決する為に、鋭意検討を重ね、流体ろ過フィルタを捲縮された短繊維を積層圧縮ブロック状態で構成し、かつ各短繊維同士を接触箇所で接着するとともに繊維積層方向のみに圧縮して繊維積層方向と直交する方向に優先的に通液可能なろ過フィルタを発明し、特願２００２−２４０９９６号として出願したが、ろ過フィルタとして通液方向に限定があるなどのさらなる改良点を残していた。
【０００７】
【発明が解決しようとする課題】
ろ過フィルタに求められる性能としては、低圧力損失、長寿命、対薬品性、抗菌性、粒子捕捉性（洩れシール性）、形態安定性、耐圧性、均一性、経済性（安価）、安全性、廃棄のし易さなどが上げられる。特に、ろ過する粒子径が同じであれば、低圧力損失、長寿命が望まれる。
【０００８】
ここで、圧力損失の発生を少なくすることにより、流体をろ過フィルタに時間あたり多量に流すことが出来、その結果、１本当たりのろ過フィルタに流れる流量が多く取れるために装置の小型化が図れる。さらに、微粒子を含む流体をろ過フィルタに通したときに、ろ過フィルタ内に捕捉される固形分の重量が多く、且つ、ＳＳ濃度が一定であればろ過フィルタの寿命は長くなり、経済性に富む。本発明は上記理由に基づき、特に、カートリッジ型の糸巻きフィルタに代替可能な低圧力損失長寿命の性能を有したフィルタを得ることにある。
【０００９】
【課題を解決するための手段】
上述の目的を達成するために本発明では、短繊維の集合体からなるろ過フィルタにおいて、構成する短繊維の長さがランダムであり、捲縮可能な長さ以上の該短繊維は捲縮され、繊維集合体内の短繊維軸がランダムな方向に配列され、且つ、短繊維同士のすべての交差点または一部の交差点で接着された繊維構造体からろ過フィルタを構成している。
【００１０】
また、上記繊維構造体が合成繊維および／または天然繊維、および前記繊維よりも低融点である合成繊維よりなり、該低融点である合成繊維が加熱により少なくともその表面が溶融し、前記繊維同士の接触箇所を接着したように構成している。
【００１１】
さらに、上記低融点である合成繊維が、鞘が低融点ポリマからなる芯鞘構造の合成繊維よりなっている。
【００１２】
本発明のろ過フィルタのフィルタは、低融点である合成繊維を含有した繊維構造体をネップ（毛玉）状の繊維塊にした後、フィルタの形状をした成形容器に充填し、しかる後熱固着してフィルタを成形して成っている。
【００１３】
本発明のろ過フィルタのフィルタの他の成形方法として低融点である合成繊維を含有した繊維構造体をマット状に成形し、しかる後圧縮加熱により固定して繊維ブロックを形成し、該繊維ブロックをを破砕して粒状の繊維塊にした後、フィルタの形状をした成形容器に充填し、しかる後熱固着してフィルタを成形することにより成っている。
【００１４】
上記フィルタに粒状および／または繊維状の固形物を分散させたことによりよりろ過性能をあげている。
【００１５】
上記フィルタのかさ密度を２０ｇ／Ｌから３００ｇ／Ｌとすることが好ましい。
【００１６】
本発明では、上記フィルタの外層部および／または内層部をろ過性能を持つ不織布、ろ過紙および／または透過性のある補強材で被覆しさらにろ過性能を上げている。
【００１７】
本発明のろ過フィルタの製造方法としては、低融点である合成繊維を含有した繊維構造体をネップ（毛玉）状の繊維塊にした後、フィルタの形状をした成形容器に充填し、しかる後熱固着してフィルタを成形する方法を用いている。
【００１８】
また、ろ過フィルタの他の製造方法としては、低融点である合成繊維を含有した繊維構造体をマット状に成形し、しかる後圧縮加熱により固定して繊維ブロックを形成し、該繊維ブロックをを破砕して粒状の繊維塊にした後、フィルタの形状をした成形容器に充填し、しかる後熱固着してフィルタを成形する方法を用いている。
【００１９】
【発明の実施の形態】
本発明における、ろ過フィルタ１の繊維構造体２の構成を図１に示す。繊維構造体２を構成する主基材としての短繊維４は、ポリエステル、ポリプロピレン、ポリアクリル、ポリアミドなどの合成繊維、異種の合成繊維同士の混合繊維や、木綿、麻、へちま等の植物繊維と合成繊維との混合繊維の短繊維４からなり、いずれも適用できる。さらには、主基材が短繊維４の集合体であることから、リサイクルとして衣料製品や寝具などの製造過程で発生するくず綿やそれらの再生品からほぐした原綿などを有効に用いることもできる。但し、好ましくは、形態保持性能に優れるポリエステルが最も良い材料である。
【００２０】
繊維構造体２を構成する短繊維４はその繊度が０．５デニール〜２０デニールの範囲で、短繊維４の長さ１００ｍｍ以下にすると良い。繊度が小さい（細い）と捕捉する微粒子が細かくなり捕捉性は良くなるが、繊度が０．５デニール以下の場合は、短繊維４が製造工程においてもつれやすく生産性が悪くなる。また、短繊維４の繊度を逆に大きく（太く）し、２０デニール以上とした場合は後述の副基材である熱融着性繊維５による接着強度が低下して形態安定性に欠ける。また、短繊維４の長さが１００ｍｍより長くなると該短繊維４同士が絡みすぎて製造工程にて扱いが難しくなる。
【００２１】
また、副基材として、熱融着性繊維５は、主基材の短繊維４より相対的に低融点であって、加熱により少なくともその表面が溶融し接触した箇所で接着し得る繊維状のものを選択する。この様な熱融着性繊維５としては、低融点の共重合ポリエステル系繊維、ポリオレフェン系繊維、ポリビニルアルコール系繊維等が良い。特に低融点ポリマー成分を有する複合繊維は形態保持性に優れるのでなお好ましい。複合繊維が、芯鞘状複合繊維の場合には、鞘成分に低融点成分を配置したものを用いるのが望ましい。
【００２２】
副基材として用いられる前記熱融着性繊維５は、短くすることが望ましい。その理由は、短くすることによって繊維構造体２の全体に均一に分散させ、主基材としての短繊維４同士を均一に接着出来て形態が強固に保たれるからである。また、熱融着性繊維５の分散性を良くするため、熱融着性繊維５は混合する主基材の短繊維４との関係から繊度を２デニール〜１０デニール、長さを１００ｍｍ以下にすることが好ましい。
【００２３】
次ぎに、熱融着性繊維５の混合比率であるが、繊維構造体２全体に対し重量比率として１０％〜６０％とすると良い。熱融着性繊維５が繊維構造体２全体の重量比率１０％以下の場合、主基材の短繊維４同士の接着が不十分になって使用中のフィルタ６としての形態保持が困難になる。また、熱融着性繊維５が繊維構造体２全体の重量比率６０％以上の場合、熱融着性繊維５が溶け出して主基材の短繊維４間の空隙を塞ぎろ過性能が著しく低下する。
【００２４】
また、主基材の短繊維４として天然繊維を用いる場合に副基材の熱融着性繊維５の変わりに、低融点ポリマーの粉末を繊維構造体２全体に重量比率１０％〜６０％をブレンドして成形することもできる。
【００２５】
繊維構造体２に対して必要な空隙率を付与し、当該流体内のろ過する微粒子５０の粒径を任意に設定するために、主基材の短繊維４に捲縮を与える。捲縮数は通常短繊維４長さの一インチ間あたりの山数を５山〜２０山の範囲に設定する。捲縮数が短繊維４長さ一インチ間あたり５山以下の場合は、製造工程で短繊維４同士が絡まった繊維構造体２になりにくく、捲縮数が短繊維４長さ一インチ間あたり２０山以上の場合は短繊維４が絡み過ぎて毛玉になり繊維構造体２内にむらが出来てまいフィルタ６を成形する材料として適さない。尚、製造工程において、極端に短い短繊維４に対しては、捲縮が無い場合があるが、これは捲縮を持った短繊維４が破砕の段階で出来たもので支障は無い。
【００２６】
上記の様に設定された主基材である短繊維４と副基材としての熱融着性繊維５からなる繊維構造体２は内部の繊維密度に粗密な部分が混在し、短繊維４の軸がランダムな方向を向いていて、微細な空隙に大小を生じるが、全体として均一な分布となっている。この様に、繊維構造体２の中にミクロな繊維密度むらがあると流体の流れは繊維密度の低い方に多量の流体が流れ、繊維密度の高い方には流れが少ない状態になる。この作用により後述するが繊維構造体２をフィルタ６として成形した際の繊維塊３が極小微粒子５０ｃを捕捉するというろ過性能をもたらしている。
【００２７】
上記の繊維構造体２を用いて、フィルタ６として成形する製造方法としては、上記繊維構造体２をネップ（毛玉）状の繊維塊３にした後、成形容器にしかるべき繊維密度で平均的に充填し熱固着する方法が良い。また他のフィルタ６製造方法として、上記繊維構造体２をマット状に形成し、しかる後、圧縮加熱で固定して任意の繊維密度を持った繊維ブロックとする。この繊維ブロックを破砕機で粒状に破砕し繊維塊３とした後、フィルタ６の形状をした筒状成形容器に繊維密度が平均的になるように調整して充填し、熱固着する方法が用いられる。
【００２８】
上記の様な好ましいろ過性能の状態を形成するためには主基材である短繊維４と副基材としての熱融着性繊維５からなる繊維塊３のフィルタ６としてのかさ密度を２０ｇ／Ｌから３００ｇ／Ｌにすると良い。
【００２９】
図５に示す様に、一定濃度の微粒子５０を含む流体をろ過すると、まず、繊維密度の低いところで大径微粒子５０ａがろ過され始め、圧力損失が上昇すると繊維密度の高い部分に流体は流れて、その結果、フィルタ６が捕捉する小径微粒子５０ｂが繊維塊３のあちらこちらで捕捉される。さらに、極小微粒子５０ｃが繊維塊３にひっつく様に捕捉されるので、体積あたりの捕捉した微粒子５０の重量が大きくなる。また、フィルタ６が立体構造であるので、ミクロな迷路のような空隙があって、一旦微粒子５０が空隙に入り込むと強固に捕捉される。
【００３０】
また、図４に示す様に、微粒子５０のろ過性能を上げ、且つ液体中の特定の溶解成分を吸着させるために、製作途上で異種の粒状物および／または繊維状固形物、例えば活性炭７を混入させることも容易である。この特性を利用して、粒状および／または繊維状の固形物として顆粒状の活性炭７を混入させて水中の有機物を吸着させたり、繊維表面に銅を蒸着させた繊維状固形物を混入させて雑菌が発生しにくくするという機能をフィルタ６に付加することもできる。
【００３１】
このフィルタ６の形状としては、多く図２に示される様に、筒の周囲を最外層不織布２０ａ、筒の内側を最内層不織布２０ｂおよび筒状の軸方向の両端を端面テール板１０でフィルタ６を包んだように形成した円筒状のろ過フィルタ１の様に円筒状ろ過フィルタ８として成形される。
【００３２】
本発明のフィルタ６に最外層不織布２０ａ最内層不織布２０ｂで包みろ過フィルタ１とする理由は次ぎから成る。フィルタ６は繊維塊３間のろ過層の厚みによって微粒子５０を統計的に捕捉する。従い、他のフィルタ６同様微粒子５０が捕捉されないで通過してしまう可能性は否定できない。その微粒子５０の通過を防ぐため、図６に示す最外層不織布２０ａ、最内層不織布２０ｂの様に、フィルタ６の繊維塊３の表面および／または内面に微粒子５０のろ過精度が均一な不織布、織物および／またはろ過紙などで被覆すると、表面ろ過が安定してろ過量が増すとともに微粒子５０がフィルタ６を通過してしまうプッシュアウト現象の解消対策となる。
【００３３】
図３に示される様に、円筒状ろ過フィルタ８のフィルタ６は繊維塊３から成るので繊維密度によってはろ過する流体の圧力を受けて、たわみを生じる場合がある。これを補強する為に、中心部に強度補強用の透過性のある補強材として、多数の穴のあいたプラスチックの円筒を補強材３０として挿入することができる。当該補強材３０の材料としてはポリプロピレンなどが適切である。
【００３４】
（作用）本発明のフィルタ６の作用について図５を用いて説明する。大径微粒子５０ａは表面で阻止されるが、小径微粒子５０ｂはフィルタ６の表面のネップ（毛玉）状の繊維塊３の空隙をぬって通過する。ある通路で微粒子５０は繊維塊３に阻まれて次々と捕捉されると限界が来た時点でその通路は閉塞し、流体はその他の通路へと方向を変える。次々に各通路の空隙が微粒子５０で閉塞すると最後にネップ（毛玉）状の繊維塊３のフィルタ６の厚みの奥部分にまで流体が及び、極小微粒子５０ｃでネップ（毛玉）状の繊維塊３まで閉塞して該フィルタ６の寿命は終わる。すなわち、本発明のフィルタ６はランダムな粒径を捕捉する構造となっており、ランダムな粒径の微粒子５０を含む流体の微粒子５０を捕捉するのに効果的である。
【００３５】
また、図６にフィルタ６の最外内層に最外層不織布２０ａ最内層不織布２０ｂを配置した本発明のフィルタ６のモデル図を示す。最外層部の不織布は流体内の大径微粒子５０ａを意図的に表面ろ過で捕捉して、当該繊維塊３でしか捕捉できない粒径の小径微粒子５０ｂ、極小微粒子５０ｃのみを繊維塊３で捕捉する。大径微粒子５０ａは粒子間のすき間も大きく流体は容易に通過する。最内層不織布２０ｂは当該フィルタ６で捕捉する目的の粒径の微粒子５０が通過しない様にガードするように作用する。
【００３６】
【実施例】
（実施例１）熱融着性繊維５として、低融点ポリマーを鞘に持つ芯鞘構造のポリエステル繊維（繊度２デニール、繊維長３８ｍｍ）と、短繊維４としてポリエステル短繊維（繊度６デニール、繊維長６４ｍｍ）とを８対２の割合で混紡した原綿を繊維構造体２として、１８０℃の加熱炉で圧縮固定して繊維ブロックを形成した。しかる後、この繊維構造体２を豆粒状に裁断し繊維塊３を形成した。当該繊維塊３をフィルタ６として成形すべく、外形６８ｍｍ内径３２ｍｍ長さ２５０ｍｍの円筒状金型に詰め、２００℃で再熱処理を行った。該フィルタ６を用いて図２に示す様な、繊維密度が１２５ｇ／Ｌの円筒状ろ過フィルタ８を製作した。
【００３７】
本円筒状ろ過フィルタ８と従来の２５μろ過の糸巻きフィルタとのろ過性能を比較したところ、ろ過性能についてはほとんど差異は見られなかったが、重量において本円筒状ろ過フィルタ８は３０％軽量であった。
【００３８】
（実施例２）短繊維４として布団として使用済のポリエステルと綿の混紡した寝具の原綿を打ち直したものと、熱融着性繊維５としてカード工程で低融点を鞘に持つ繊度４デニール、繊維長５１ｍｍの芯鞘構造のポリエステル繊維とを５０％の割合で混紡したカードウェブの繊維構造体２を形成した。この繊維構造体２を積層して２００℃の加熱炉で圧縮固定した繊維ブロックを成形した。しかる後、この繊維ブロックを豆粒状に裁断し繊維塊３を形成した。当該繊維塊３を外形６８ｍｍ内径３２ｍｍ長さ２５０ｍｍの円筒状金型に詰め、２１０℃の加熱炉で再熱処理を行い、繊維塊３を一体成形させて、フィルタ６を製作した。
【００３９】
この結果、本フィルタ６のコストは短繊維４の材料としてリサイクル品を用いたことにより、実施例１に比べ大幅に低下した。本フィルタ６にベントナイトを含んだ建設泥水にＰＡＣ凝集剤でフロックを作り凝集沈殿させた後、上水を本フィルタ６に通過させてろ過したところ、綿を含んでいることにより、合成繊維１００％からなるフィルタ６と比べて、ベントナイト除去率が２０％向上した。
【００４０】
（実施例３）実施例１で製作したフィルタ６の最外層不織布２０ａ、最内層不織布２０ｂとして、目付け３０ｇ／ｍ２のポリエステルの不織布を用い、図２に示す円筒状ろ過フィルタ８を作成した。この円筒状ろ過フィルタ８とろ過密度２５ミクロン相当の糸巻フィルタとに３０ミクロンの標準微粒子を含んだ５ｐｐｍの液体を１０リットル／分の流量を２４時間連続通過させた。その後、各々のフィルタ表面を洗浄し、フィルタ内部に補足した微粒子５０の重量を計測したところ、本円筒状ろ過フィルタ８は比較のため用いた糸巻フィルタに比べて３５％多くの微粒子５０をフィルタ６内部に捕捉していた。
【００４１】
（実施例４）実施例１に記載した繊維塊３とともに、平均粒径が２００μｍのヤシ殻からなる活性炭７を重量比で１０％混ぜて、同様に円筒状金型に均一分散させて詰め熱処理を行い、固形成分が混入した繊維フィルタ６を製作した。本フィルタ６を赤錆の発生した水道水の蛇口に取り付けたところ、水道管から発生した赤錆がろ過され、且つ、水道水に０．１５ｐｐｍ含まれていた次亜塩素酸ソーダの濃度が０．０１ｐｐｍ以下になった。それにより、雑菌の繁殖が抑制された塩素臭の無い飲料に適する水道水を得ることが出来た。
【００４２】
（実施例５）汚れた河川水に水酸化第二鉄を混合して１００ｐｐｍのフロックをつくり、この濁水を１０リットル／分の流速で実施例１で使用したフィルタ６と従来のろ過密度２５ミクロン相当の糸巻フィルタにてろ過した。ろ過後各々のフィルタについて差圧６０キロパスカル時のフィルタ体積内のＳＳ捕捉量を測定したところ、実施例１で使用したフィルタ６は１３．６グラム重、比較に用いた従来の糸巻フィルタは８．３グラム重であり、明らかにＳＳ捕捉量に差があって、本発明のろ過フィルタ６が凝集ろ過後のフィルタとして有効であることが確認できた。
【００４３】
【発明の効果】
本発明におけるろ過フィルタは、捲縮のある短繊維と低融点高分子の混合物から構成されているので、ろ過したい微粒子のサイズに合わせて、繊維構造体を用いてフィルタを成形でき、目的に合わせた効率の良いろ過フィルタを得ることが出きる。また、繊維構造体を加熱圧縮して成形し、裁断して繊維塊として後、金型に詰めて再処理するのでろ過フィルタの寸法および形状を用途に応じて任意に変更することができる。
【００４４】
本発明のろ過フィルタは製法が簡単なために、均質で且つ必要な性能のものを大量に生産できる。
【００４５】
ろ過と同じに異種の粒状物および／または繊維状固形物を混入させることも容易であることから、流体内の溶解物を吸着作用で取り除く機能を併用することができる。
【００４６】
繊維構造体の材料としてリサイクル原綿を用いることにより、安価なろ過フィルタを得ることができる。
【００４７】
本発明によるろ過フィルタの繊維構造タイの材料としての短繊維に捲縮を持たせてあるので、寿命後の当該ろ過フィルタを高温の状態にすることにより、体積膨張が生じ、もとの体積に復元しようとする性質があることから、ろ過フィルタ内の捕捉微粒子とろ過フィルタの繊維塊とを物理的に容易に分離することができる。
【図面の簡単な説明】
【図１】本発明の繊維構造体の構成を説明する図である。
【図２】本発明の円筒状ろ過フィルタの構造を表す図である。
【図３】本発明の補強材を挿入した円筒状ろ過フィルタの構造を表す図である。
【図４】本発明のフィルタの構成の模式図である。
【図５】本発明のフィルタの作用を示す模式図である。
【図６】本発明のろ過フィルタの作用を示す模式図である。
【符号の説明】
１  ろ過フィルタ
２  繊維構造体
３  繊維塊
４  短繊維
５  熱融着性繊維
６  フィルタ
７  活性炭
８  円筒状ろ過フィルタ
１０  端面テール板
２０ａ  最外層不織布
２０ｂ  最内層不織布
３０  補強材
５０  微粒子
５０ａ  大径微粒子
５０ｂ  小径微粒子
５０ｃ  極小微粒子
【図１】
2004298846.tif 000003
【図２】
2004298846.tif 000004
【図３】
2004298846.tif 000005
【図４】
2004298846.tif 000006
【図５】
2004298846.tif 000007
【図６】
2004298846.tif 000008